상기 합성 예 1 에서 상기 화학식 1 B 로 표시 되 는 올레핀 계 불포화 화합물 , 메타크릴산 , 스티렌 및 3 - 에틸 - 3 - 옥 세타 닐 아크릴 레이트 를 25 : 42 : 13 : 20 의 몰 비 로 혼합 한 혼합 용액 을 투입 한 것 을 제외 하 고 는 상기 합성 예 1 과 동일 한 방법 으로 실시 하 여 제 1 공중 합체 ( T ) 를 제조 하 였 다 . 상기 제 1 공중 합체 의 중량 평균 분자량 10 , 000 이 었 다 . 이때 , 중량 평균 분자량 은 GPC 를 사용 하 여 측정 한 폴리스티렌 환산 중량 평균 분자량 이 었 으며 , 중량 평균 분자량 은 Waters 사 e 2695 Alliance Seperation Module 로 사용 하 는 겔 투과 크로마토그래피 ( gel permeation chromatography , GPC ) 의 표준 분석법 을 사용 하 여 측정 하 였 다 .